ポリエチレンAからなる層の両側の表面にポリエチレンBからなる層が設けられた構造を有する多層フィルムであって、下記の要件をいずれも満たすことを特徴とするポリエチレン系多層フィルム。1ポリエチレンA及びポリエチレンBの密度が0.910~0.940g/cm3であること。2ポリエチレンAの密度がとポリエチレンBの密度より小さく、かつ当該密度差が0.01g/cm3以下であること。3ポリエチレンAの重量平均分子量Mwが9万g/mol以上、重量平均分子量Mwと数平均分子量Mnとの比Mw/Mnが4以上であり、かつオリゴマー抽出量がポリエチレンAの重量に対し1重量以上であること。4ポリエチレンBの重量平均分子量Mwが9万g/mol未満、重量平均分子量Mwと数平均分子量Mnとの比Mw/Mnが4未満であり、かつオリゴマー抽出量がポリエチレンBの重量に対し1重量未満であること。ポリエチレンBからなる層/ポリエチレンAからなる層/ポリエチレンBからなる層の層比が1/8/1~3/4/3であることを特徴とする請求項1記載のポリエチレン系多層フィルム。ポリエチレンAからなる層の両側にポリエチレンBからなる層が設けられた構造のフィルムの少なくとも一方の面にフィルム層が1層以上形成されていることを特徴とする請求項1または2に記載のポリエチレン系多層フィルム。前記フィルム層がポリ乳酸および/またはナイロンから形成されていることを特徴とする請求項3記載のポリエチレン系多層フィルム。請求項1~4のいずれかに記載のポリエチレン系多層フィルムからなる包装体。本発明は、層間に密度差がないためカールのおそれがなく、加えて適度なヒートシール性を保持するとともに優れた透明性、剛性を具有するポリエチレン系多層フィルムの提供を目的とする。発明者は種々検討した結果、通常キャスト成形には使用しない高分子量のポリエチレンを用いて、剛性等の機械的強度を付与する一方で、低分子量成分が多く、分子量分布の広いポリエチレンを選択することにより、高分子量のポリエチレンの欠点である流動性を改善し、優れた透明性を付与することができる。さらに、前記低分子量成分を多く含有することに由来する該低分子量成分のブリードアウトは一定の要件を満たすポリエチレンを両側に設けることにより解決するとともに、前記剛性、透明性を保持し、カールを発生させず、適度なヒートシールを保持したポリエチレン系多層フィルムを開発するに至った。すなわち、本発明は、ポリエチレンAからなる層の両側の表面にポリエチレンBからなる層が設けられた構造を有する多層フィルムであって、下記の要件をいずれも満たすことを特徴とするポリエチレン系多層フィルムを提供する。1ポリエチレンA及びポリエチレンBの密度が0.910~0.940g/cm3であること。2ポリエチレンAの密度がとポリエチレンBの密度より小さく、かつ当該密度差が0.01g/cm3以下であること。3ポリエチレンAの重量平均分子量Mwが9万g/mol以上、重量平均分子量Mwと数平均分子量Mnとの比Mw/Mnが4以上であり、かつオリゴマー抽出量がポリエチレンAの重量に対し1重量以上であること。4ポリエチレンBの重量平均分子量Mwが9万g/mol未満、重量平均分子量Mwと数平均分子量Mnとの比Mw/Mnが4未満であり、かつオリゴマー抽出量がポリエチレンBの重量に対し1重量未満であること。本発明によれば、従来得ることが不可能であった優れた透明性及び剛性を有するとともに、カールを生じさせず適度なヒートシール性を保持したポリエチレン系多層フィルムを得ることができる。本発明のポリエチレン系多層フィルムの好ましい形態は、ポリエチレンBからなる層/ポリエチレンAからなる層/ポリエチレンBからなる層の層比が1/8/1~3/4/3であることを特徴とする。かかる層比にすることにより、剛性及び透明性をより有効に保持したポリエチレン系多層フィルムを得る観点から好適である。本発明のポリエチレン系多層フィルムの他の好ましい形態は、ポリエチレンAからなる層の両側にポリエチレンBからなる層が設けられた構造のフィルムの少なくとも一方の面にフィルム層が1層以上形成されていることを特徴とする。ポリエチレンB/ポリエチレンA/ポリエチレンBの3層構造のフィルムにさらにフィルム層を形成することにより、用途によって適切な機能性、例えば水蒸気や酸素についてのバリア性等を付与したポリエチレン系多層フィルムを得ることができる。本発明のポリエチレン系多層フィルムの他の好ましい形態は、前記フィルム層がポリ乳酸および/またはナイロンから形成されていることを特徴とする。ポリエチレンB/ポリエチレンA/ポリエチレンBの3層構造のフィルムの少なくとも一方の面にポリ乳酸からなるフィルム層を設けることにより、環境負荷の少ないポリエチレン系多層フィルムを得ることができる。また、ナイロンからなるフィルム層を設けることにより、種々の液体包装用途のフィルムとしての使用が可能となる。さらに、本発明のポリエチレン系多層フィルムを包装体に加工することにより、優れた透明性、剛性を有する包装体を得ることができる。即ち、本発明のポリエチレン系多層フィルムの優れた透明性により被包装体を透視性が良く、剛性により破損しにくい包装体を得ることができる。本発明によれば、透明性及び剛性に優れたポリエチレン系多層フィルムを得ることができる。従って、ポリエチレン系フィルムにおいては、透明性については結晶化度が低く、低密度のポリエチレン系フィルムが良好であるが剛性が劣っていた。一方、剛性については、結晶化度が高く、高密度のポリエチレン系フィルムが良好であるが透明性が劣っていた。本発明のポリエチレン系多層フィルムは、同時付与が困難な透明性及び剛性を同時に兼ね備えた点で非常に優れたフィルムである。また、本発明のポリエチレン系多層フィルムは層間に密度差がないためカールを生じさせず、適度なヒートシール性を保持することから加工性においても優れている。さらに、本発明のポリエチレン系多層フィルムはカールのおそれがなく、適度なヒートシール性を保持し、かつ透明性、剛性の改善されているため、包装用フィルムとして好適に使用し得る。ポリエチレンA本発明に係わるポリエチレンAは、密度が0.910~0.940g/cm3、好ましくは0.920~0.930g/cm3のエチレンの単独重合体、若しくはエチレンと少量のプロピレン、ブテン-1、ヘプテン-1、ヘキセン-1、オクテン-1、4-メチル-ペンテン-1との共重合体であり、通常、直鎖状低密度ポリエチレンと呼ばれているエチレンを主体とする重合体である。密度が0.910g/cm3より低いと融点も低くなり、ヒートシール温度も低くなりすぎるおそれがあり、ヒートシール性が低下することから、加工に適さないフィルムとなることがあり、0.940g/cm3より高いと融点も連動して高くなり、ヒートシール温度が高くなりすぎるおそれがあり、加工性の観点から好ましくないことに加え、透明性が低下するおそれがある。また、ポリエチレンAは溶融加工時のフロー性及び透明性等の観点から、後述するポリエチレンBの密度より小さく、当該密度差が0.01g/cm3以下であることが必要である。即ち、ポリエチレンAの密度がポリエチレンBより、大きければ融点が高くなり加工性が低下するおそれがあり、密度差が0.01g/cm3を超えるとポリエチレンAとポリエチレンBからなる層間に収縮率に差が生じて反りやカールが生じるなど外観上好ましくないばかりでなく、物性面でも歪みが生じることから不安定な状態になる可能性がある。かかる原因としては、ポリエチレンの密度は結晶化度、結晶の大きさの指標であり、密度の大きいポリエチレンほど融点が高くなるが、結晶過程での分子のパッキングが大きいため収縮率が大きい一方、密度の小さいポリエチレン、即ち融点の低いポリエチレンは結晶過程での分子のパッキングが小さいことから収縮率が小さいためであると考えられる。また、ポリエチレンAの重量平均分子量Mwは9万g/mol以上、重量平均分子量Mwと数平均分子量Mnとの比Mw/Mnが4以上であり、かつオリゴマー抽出量がポリエチレンAの重量に対し1重量以上である。ポリエチレンAの重量平均分子量Mwが9万g/mol未満の場合には剛性等機械的物性不十分になる可能性がある。また、ポリエチレンAの重量平均分子量Mwと数平均分子量Mnとの比、Mw/Mnは分子量分布の指標であり、Mw/Mnが大きいほど、広範囲の分子量のポリエチレンが含まれることを示す。ポリエチレンAの場合、主として低分子のポリマーの作用によって良好なフロー性等得ることができることから、分子量分布は低分子側に広いことが好ましい。Mw/Mnが4未満となると重量平均分子量Mwが9万g/mol以上と大きいことから、加工時に十分なフロー性等が得られず加工性の点で劣る可能性がある。より具体的には、メルトフローレートMFR:ASTMD-1238荷重2160g、温度190°Cは通常重量平均分子量Mwが9万g/mol以上であれば0.5g/10分以下となりフロー性の低下によって成形加工時の押出機等への負荷が大きくなり、成形加工性は低下する。一方、Mw/Mnが4以上でありかつオリゴマー含有量が1重量以上となるように低分子量成分を含むことで、メルトフローレートMFR:ASTMD1238荷重2160g、温度190°Cは1g/10分程度となり、成形加工するための適度なフロー性を保持することができるため、成型加工時の押出機等へ過度の負荷もかけることなく良好な加工性を維持することができる。さらに、ポリエチレンAのオリゴマー抽出量は1重量以上であることが必要である。低分子成分であるオリゴマーにより、結晶と非晶との界面がなだらかになり、結晶と非晶との界面での急激な屈折率の変化を緩和して透明性の悪化を効果的に抑制することができるからである。また、オリゴマーを含有することにより、流動等の加工性も良好となり、分子量が高いことに起因する押出機負荷の上昇等の加工性の低下も防止することができる。従って、オリゴマー抽出量が1重量未満の場合には結晶間の界面での急激な屈折率の変化に起因する透明性の低下を引き起こす可能性があり、流動等加工性が低下するおそれがある。ここでオリゴマー抽出量とは一定条件の下、ソックスレー抽出器を用いて抽出されたオリゴマー量であり、具体的には次のような条件で抽出されるオリゴマー量をいうものとする。試料を23±2°C、湿度65±15の条件下で24時間以上放置し、試料約15gを秤量する。一方、500mlの丸底フラスコをシリカゲル入りのデシケーターに入れ、23±2°Cの条件下で24時間以上放置し、重量を秤量する。当該丸底フラスコにヘキサン試薬特級を約200ml入れ前記秤量した試料を所定位置に封入してソックスレー抽出器をセットする。水温約90°Cのウォーターバスに前記ソックスレー抽出器の丸底フラスコを浸漬して6時間抽出する。抽出後、ヘキサンを蒸発させ、100°Cの条件の下、2時間丸底フラスコを減圧乾燥させる。乾燥後、丸底フラスコをシリカゲル入りのデシケーターに入れ、23±2°Cの条件下で24時間以上放置し、重量を秤量する。以下の数式でオリゴマー抽出量重量を求める。オリゴマー抽出量重量=抽出処理後の丸底フラスコの重量-抽出処理前の丸底フラスコの重量/試料の重量×100ポリエチレンB本発明に係わるポリエチレンAは、密度が0.910~0.940g/cm3、好ましくは0.920~0.930g/cm3のエチレンの単独重合体、若しくはエチレンと少量のプロピレン、ブテン-1、ヘプテン-1、ヘキセン-1、オクテン-1、4-メチル-ペンテン-1との共重合体であり、通常、直鎖状低密度ポリエチレンと呼ばれているエチレンを主体とする重合体である。密度が0.910g/cm3より低いと融点も低くなり、ヒートシール温度が低くなりすぎるおそれがあり、ヒートシール性が低下することから、加工に適さないフィルムとなることがあり、0.940g/cm3より高いと融点も連動して高くなり、ヒートシール温度が高すぎるおそれがあり、加工性の観点から好ましくないことに加え、透明性が低下するおそれがある。また、ポリエチレンBの重量平均分子量Mwは9万g/mol未満、重量平均分子量Mwと数平均分子量Mnとの比Mw/Mnが4未満であり、かつオリゴマー抽出量がポリエチレンAの重量に対し1重量未満である。ポリエチレンBの重量平均分子量Mwが9万g/mol以上の場合には、樹脂流動性が低下し、フィルム表面にスジムラを生じる。その対策としてポリエチレンAと同様にオリゴマーを添加する手法が考えられるが、表面層のためブリードしてべたつきを生じたり、ヒートシール性が低下する可能性がある。さらに、ポリエチレンBの重量平均分子量Mwと数平均分子量Mnとの比、Mw/Mnは分子量分布の指標であり、Mw/Mnが小さいほど、分子量のバラツキが少なくオリゴマー含有量も少ないポリエチレンであることを示す。より具体的には、上述したようにMw/Mnが4未満であり、かつオリゴマー抽出量は1重量未満であることが必要である。ポリエチレンBの場合、本発明のポリエチレン系多層フィルムの最外層を構成することがあることから、特にオリゴマー等の低分子物質の表面へのブリードアウトを防止する観点から分子量分布は狭い方が好ましい。Mw/Mnが4以上となると重量平均分子量Mwが9万g/mol未満と小さいこともあり、経時でオリゴマー等の低分子量物質がブリードアウトしてべたつきを生じたり、ヒートシール性が低下する可能性がある。本発明のポリエチレン系多層フィルムに用いるポリエチレンA及びポリエチレンBには耐熱安定剤、耐候安定剤、紫外線吸収剤、滑剤、スリップ剤、核剤、ブロッキング防止剤、帯電防止剤、防曇剤、顔料、染料、無機または有機の充填剤等の通常ポリオレフィンに用いる各種添加剤を本発明の目的を損なわない範囲で添加しておいてもよい。特に滑剤、スリップ剤、ブロッキング防止剤、帯電防止剤、防曇剤は外層及び内層として表面に出てくるポリエチレンBに添加することが好ましい。かかるブロッキング防止剤としては、種々公知のもの、例えば、シリカ、タルク、雲母、ゼオライトや更には金属アルコキシドを焼成して得た金属酸化物等の無機化合物粒子、ポリメタクリル酸メチル、メラミンホルマリン樹脂、メラミン尿素樹脂、ポリエステル樹脂等の有機化合物粒子等を用い得る。これらの中でも、シリカ、ゼオライトがブロッキング防止性、透明性の面から特に好ましい。かかるブロッキング防止剤は、通常平均粒径が4.0~10.0μm、好ましくは5.0~7.0μmの範囲にある。ポリエチレン系多層フィルム本発明のポリエチレン系多層フィルムは、ポリエチレンAからなる層の両側の表面にポリエチレンBからなる層が設けられた構造を有する少なくとも3層を有する多層フィルムである。ポリエチレンAからなる層及びポリエチレンBからなる層を前記のように構成させることにより、カールが発生せず、適度なヒートシール性を保持する等加工性、透明性、剛性においていずれも優れたポリエチレン系多層フィルムを得ることができる。本発明のポリエチレン系多層フィルムであるポリエチレンAからなる1層及びポリエチレンBからなる2層の合計3層からなるフィルムは種々の公知の成型方法を用いることができるが、エクストルーダーによる共押出によるキャスト成型が、生産効率の観点から好ましい。また、本発明のポリエチレン系多層フィルムを構成するポリエチレンAからなる層、及びポリエチレンBからなる層の層比は、ポリエチレンBからなる層/ポリエチレンAからなる層/ポリエチレンBの場合、優れた透明性及び剛性を保持する観点から、1/8/1~3/4/3であることが好ましい。前記の層比1/8/1よりポリエチレンAからなる層比が大きい場合には、表面層の厚みが十分でなくオリゴマーがブリードするおそれがある。一方、前記の層比3/4/3より、ポリエチレンAからなる層比が小さい場合には、多層フィルムの透明性、剛性等機械的物性が不十分である可能性がある。さらに、ポリエチレンAからなる層の両側にポリエチレンBからなる層が設けられた構造の多層フィルムの少なくとも一方の面にフィルム層が1層以上形成されていてもよい。フィルム層を構成する樹脂としては、ナイロン6、ナイロン66等からなるポリアミドフィルム、ポリ乳酸、ポリエチレン、ポリプロピレン、またはエチレン、プロピレン、1-ブテン、1-ペンテン、1-ヘキセン、4-メチル-1-ペンテン、1-オクテンなどの炭素数2~20、好ましくは2~10のα-オレフィン等のポリオレフィン系樹脂、ポリL乳酸、ポリD乳酸、またはポリL乳酸とポリD乳酸を精密に配位したステレオコンプレックス晶ポリ乳酸等のポリ乳酸、ポリエチレンテレフタレート、ポリエチレンナフタレート、ポリブチレンテレフタレート等のポリエステル樹脂、エチレンビニルアルコール樹脂、ポリカーボネート樹脂、ポリ塩化ビニル樹脂、ポリ塩化ビニリデン樹脂等、または前記樹脂の2種以上を混合した熱可塑性樹脂が挙げられる。尚、フィルム層を構成するフィルムは一軸、または二軸方向に延伸されていても良い。前記フィルム層として、ナイロン及びポリ乳酸が包装材用フィルムの機能性等の観点から好ましい。即ち、フィルム層として、ナイロン6、ナイロン66等のナイロンを用いた場合、水蒸気バリア性、酸素バリア性に優れていることから、液状物を含む被包装物に対し好適である。また、フィルム層として、ポリ乳酸を用いた場合には、包装材として環境負荷が少ないため好ましい。さらに、フィルム層として、ナイロン及びポリ乳酸を併用することにより、バリア性が優れかつ環境負荷の少ないポリエチレン系多層フィルムが得られ、包装材用フィルムとしても好適である。本発明のポリエチレン系多層フィルムにおいて、ポリエチレンBからなる層に対しコロナ処理、火炎処理等の表面処理を行ってもよい。また、前記フィルム層を構成する場合にポリエチレンBからなる層のフィルム層側の表面をコロナ処理等の表面処理を行うことにより、フィルム層のラミネート強度を向上させる観点から好ましい。また、フィルム層は紫外線、電子線等活性エネルギー線硬化性樹脂から構成されていてもよい。例えば、ウレタンアクリレート、エポキシアクリレート等のアクリル酸共重合体、アクリル酸亜鉛、アクリル酸マグネシウム、アクリル酸リチウム等金属アクリレート、ポリビニルアルコール、ポリ塩化ビニリデン、またはそれらの変性体、共重合体が挙げられる。さらに、前記化合物の2種以上の混合物であってもよい。さらに、フィルム層は、金属、金属酸化物、金属窒化物、金属炭化窒化物の薄膜から構成されていてもよい。フィルム層として設ける金属としてはアルミニウム、珪素、チタン等、金属酸化物としては、酸化アルミニウム、酸化珪素、酸化チタン等、金属窒化物としては、窒化珪素等、金属炭化窒化物としては、酸化窒化珪素等が挙げられ、これら2種以上を併用することもできる。薄膜を形成する方法としては、真空蒸着、CVD、スパッタリング等が挙げられる。また、ポリエチレン系多層フィルムにより、優れた透明性及び剛性を同時に有した包装材を得ることができる。かかる本発明の包装材は透明性が優れているため、被包装物を透視することができることに加え、表面に印刷処理する場合もフィルムが属性として有する色彩等により影響を受けない。また、本発明のポリエチレン系多層フィルムの各層を構成するポリエチレンAまたはポリエチレンBに適宜顔料を添加することにより、意匠性を向上させることもできる。本発明のポリエチレン系多層フィルムは特に印刷処理と顔料による着色により、意匠付与の自由度をさらに向上させることが可能となる。また、本発明の包装材は優れた剛性を有していることから、耐衝撃性があり衝撃により破損しにくい強靱な包装材を得ることができる。